폴리프로필렌 제 다공 기재 로 이루어지 는 유기 세 퍼 레이터 ( 셀 가이드 사 제조 , 제 품명 2500 , 두께 25 ㎛) 를 준비 하 였 다 . 준비 한 유기 세 퍼 레이터 의 편면 에 슬러리 조성물 1 을 도포 하 고 , 60 ℃ 에서 10 분 건조 시켰 다 . 건 조시 의 가열 에 의해 , 알릴 메타크릴 레이트 가 가지 고 있 던 알릴기 가 가교 성기 가 되 어 , 비 수용성 입자 상 중합체 1 이 분 자내 가교 를 일으켰 다 . 두께 29 ㎛ 의 다 공막 을 구비 하 는 세 퍼 레이터 를 얻 었 다 .